(57)【要約】【課題】吸水拡散性、保水性、水分放散性に優れたＣ型断面を有する熱可塑性繊維を容易且つ安定に製造し得る方法を提供する。【解決手段】繊維軸方向に中空率１５〜３５％の連続する開口した中空部があり、更に繊維表面には繊維軸方向に連続した１〜７個の微細凹部を有することを特徴とする略Ｃ型断面熱可塑性繊維および、紡糸吐出孔群を複数群配置した紡糸口金を用いて該紡糸口金から紡出された紡出糸にエアーを接触させエアーが該紡出糸に垂直に接触する点でのみポリマーの接着を阻害させることにより略Ｃ型断面を形成する略Ｃ型断面熱可塑性繊維の製造方法。【選択図】図１
2008179928.tif 000002
【特許請求の範囲】
【請求項１】
繊維軸方向に中空率１５〜３５％の連続する開口した中空部があり、更に繊維外周表面には繊維軸方向に連続した１〜７個の凹部を有することを特徴とする略Ｃ型断面熱可塑性繊維。
【請求項２】
繊維横断面が円弧状に湾曲し、湾曲した内部が中空部となっている繊維であって、該繊維横断面の外周表面に複数の凹部を有することを特徴とする略Ｃ型断面熱可塑性繊維。
【請求項３】
繊維表面の凹部の深度ｄが断面幅ａに対し、２０％未満であることを特徴とする請求項１または２記載の略Ｃ型断面熱可塑性繊維。
【請求項４】
熱可塑性繊維がポリエステル繊維であることを特徴とする請求項１または２記載の略Ｃ型断面熱可塑性繊維。
【請求項５】
複数の紡糸吐出孔を円周上に略均等配置しかつ前記円の直径Ａ＝０．３８〜０．５２ｍｍである紡糸吐出孔群を複数群配置した紡糸口金を用いて、該紡糸口金から紡出された紡出糸に、前記紡糸口金直下の冷却筒から風速５０〜１００ｍ／分のエアーを接触させ、前記冷却筒のエアーが該紡出糸に垂直に接触する点でのみ円周上の孔から紡出したポリマーの接着を阻害させることにより略Ｃ型断面を形成することを特徴とする請求項１記載の略Ｃ型断面熱可塑性繊維の製造方法。
【請求項６】
紡糸吐出孔群１群あたりの孔数が５〜９個である請求項５記載の略Ｃ型断面熱可塑性繊維の製造方法。
【発明の詳細な説明】
【技術分野】
【０００１】
本発明は、略Ｃ型断面を有する熱可塑性繊維に関し、更に詳しくは、吸水拡散性・速乾性に優れた略Ｃ型断面熱可塑性繊維に関するものである。
【背景技術】
【０００２】
従来、ポリエステルやポリアミドに代表される合成繊維は強度、耐熱性、耐薬品性、ウォッシュアンドウエアー性など各種の特性に優れるため、衣料用途や産業資材用途に広く用いられている。しかし、その中でもポリエステル繊維は近年、不織布分野での役割も大きくなり、特に最近ベビーおむつやおむつライナー、生理用品などの衛生材料分野や外食産業向けのカウンタークロス、ウェットティッシュなどの生活資材分野、台所用品の流し台の水切り袋などの非衛生材料分野や、シップ薬の基布や固定用シート、病院用手術衣、マスクなどのメデイカル分野などの不織布用途に幅広く使用されてきている。中でも、従来コットンやレーヨンを主に使用してきた生活資材分野におけるドライワイパーやウェットワイパー用途は、低コスト化や嵩高を目的にポリエステル繊維が多く使用されるようになってきた。しかし、これまでポリエステル繊維はコットンやレーヨンなどに比べて、機能面では劣る点が多かった。従来から、ポリエステル繊維の機能性向上を目的に種々の工夫された提案がされている。例えば、単糸断面に凹凸を付与し繊維間に空隙をもうけることで吸水・速乾性を向上させる方法が提案されている（特許文献１〜４）。しかし、該提案は、単糸断面の凸部と凹部とが相互に勘合し合い、一種の最密充填状態となり空隙が消失する問題や、凹部の深度が大きくなり、繊維緻密化した場合に発生する空隙が大きくなりすぎて嵩高になり、不織布や布帛にした場合、水分を多く吸収するために速乾性に乏しくなる問題点がある。
【０００３】
一方、吸水・速乾性を向上させるために単糸デニールを小さくし、繊維間に多くの空隙をもうける方法があるが、極細繊維からなる不織布は、吸水性は良いが、丸断面では隣接する繊維間でしか空隙をもうけることができないため、吸水拡散性にも限界があった。
【特許文献１】特許第３８４６９５５号公報（特許請求の範囲）
【特許文献２】特許第３５３２７００号公報（特許請求の範囲）
【特許文献３】特開平１０−２８０２３２号公報（特許請求の範囲）
【特許文献４】特開２０００−２８２３２３号公報（特許請求の範囲）
【発明の開示】
【発明が解決しようとする課題】
【０００４】
本発明は、前記の技術や天然繊維及びセルロース系繊維などでなし得なかった優れた吸水拡散性・速乾性を有した熱可塑性繊維を提供することにある。
【課題を解決するための手段】
【０００５】
本発明は、特殊な単糸断面形状を発案することにより、優れた機能性を見出し本発明を完成するに至った。即ち、本発明は、繊維軸方向に中空率１５〜３５％の連続した中空部と開口部があり、更に繊維表面には繊維軸方向に連続した１〜７個の凹部を有することを特徴とする略Ｃ型断面熱可塑性繊維に関するものである。
【０００６】
また本発明は繊維横断面が円弧状に湾曲し、湾曲した内部が中空部となっている繊維であって、該繊維横断面の外周表面に複数の凹部を有することを特徴とする略Ｃ型断面熱可塑性繊維である。
【０００７】
さらに本発明は、複数の紡糸吐出孔を円周上に略均等配置しかつ前記円の直径Ａ＝０．３８〜０．５２ｍｍである紡糸吐出孔群を複数群配置した紡糸口金を用いて、該紡糸口金から紡出された紡出糸に、前記紡糸口金直下の冷却筒から風速５０〜１００ｍ／分のエアーを接触させ、前記冷却筒のエアーが前記紡出糸に垂直に接触する点でのみ円周上の孔から紡出したポリマーの接着を阻害させることにより略Ｃ型断面を形成することを特徴とする略Ｃ型断面熱可塑性繊維の製造方法である。
【発明の効果】
【０００８】
本発明の熱可塑性繊維は、隣接する繊維間で形成する空隙と、単糸独自が保有する空隙により、天然繊維やセルロース系繊維でも得ることができなかった優れた吸水拡散性・速乾性を得ることができる。
【発明を実施するための最良の形態】
【０００９】
以下、本発明を詳細に説明する。
【００１０】
本発明の繊維は溶融紡糸して得られる疎水性合成繊維、即ちポリエステル、ポリアミド、ポリプロピレン等に適用できる技術であるが、その中でも特にポリエステルへの適用が好ましい。本発明に使用されるポリエステル繊維は、テレフタル酸とエチレングリコールあるいは、ブチレングリコールの縮合反応によって生成される高分子重合体およびセバシン酸、アジピン酸、トリメリット酸、イソフタル酸、パラオキシ安息香酸などとエチレングリコール、ブチレングリコールの縮合体、ならびに他のポリエステル類を含むポリエステル重合体などを意味するが、特に限定されるものではない。
【００１１】
本発明の繊維は、繊維軸方向に連続する開口した中空部があり、すなわち、繊維横断面が円弧状に湾曲し、湾曲した内部が中空部となっている。更に繊維表面には繊維軸方向に連続した１〜７個の凹部を有することが必要である。図１に本発明の略Ｃ型断面熱可塑性繊維の単糸断面形状の一例を示す。繊維表面には繊維軸方向に連続した微細凹部が１〜７個であることが必要である。微細凹部がないと隣接する繊維間との空隙が少なくなるため、大きな吸水拡散・速乾性の効果が得られない。また、凹部８個以上は本発明の設計上困難である。
【００１２】
本発明では、繊維表面の繊維軸方向に微細凹部を有することと同時に、中心部に開口した中空部を有することが必要である。この開口した中空部の存在により、隣接する繊維同士が形成する空隙だけでなく、単糸一本が保有するこの空隙により、毛細管現象が著しくなり、卓越した吸水拡散性の発現を可能とする。また、吸水された水は拡散作用により一点に保持されることがないので、乾燥時にはそれぞれの溝を通じて水分が放散され、卓越した速乾性の発現を可能とする。
【００１３】
また、中空部の中空率は１５〜３５％が必要であり、中空率が３５％を越えると繊維の膜圧が薄くなるため、断面の変形が生じ好ましくない。１５％未満では単に吸水・速乾性が不十分になるだけでなく、隣接する単糸断面の開口部が相互に嵌合した場合、空隙が消失する恐れがあるので好ましくない。更には、本発明の繊維の中空度は、隣接する繊維の開口部同士が嵌合し合った場合、空隙が消失するのを防止する手段のみでなく、嵌合時にも微細空隙の形成を施す手段でもあり、好ましくは２０〜３０％である。本発明でいう中空率とは、図２に示すように開口した外周接点を直線で結び、その直線と繊維の外周部とで囲まれる面積をＳ１、その直線と繊維の内周部とで囲まれる面積をＳ２としたとき、Ｓ１に対するＳ２の比率をいう。
【００１４】
更に、本発明の繊維は、繊維表面の凹部の深度ｄが断面幅ａに対し２０％未満であることが好ましい。凹部の深度ｄが断面幅ａに対し２０％以上であると、凹部の幅厚が薄くなるため、変形が生じ易くなり好ましくない。本発明で言う断面幅ａは図３に示すように、繊維の内周部と外周部の間の直近距離が最も大きい部分の長さをいい、凹部の深度ｄは繊維の外周外接円と凹部のへこみの最も深い部分との間の距離をいう。
【００１５】
本発明の熱可塑性繊維は、複数の紡糸吐出孔を円周上に略均等配置しかつ前記円の直径Ａ＝０．３８〜０．５２ｍｍである紡糸吐出孔群を複数群配置した紡糸口金を用いて、該紡糸口金から紡出された紡出糸に、前記紡糸口金直下の冷却筒から風速５０〜１００ｍ／分のエアーを接触させ、前記冷却筒のエアーが該紡出糸に垂直に接触する点でのみ円周上の孔から紡出したポリマーの接着を阻害させることにより略Ｃ型断面を形成するものである。
【００１６】
すなわち、本発明の熱可塑性繊維の製造方法としては、図４に示す直径Ａ＝０．３８〜０．５２ｍｍの紡糸吐出孔群１個当たりの円周上に均等配置した複数の吐出孔を有する紡糸口金を用いてポリマーを紡出し、紡糸直下にて風速５０〜１００ｍ／分の冷却筒にて冷却しながら紡糸することにより略Ｃ型断面ポリエステル繊維を製造する方法において、吐出孔１個当たりの円周上に均等配置した複数孔を有する形状の口金から紡出された糸に対し、冷却筒のエアーが垂直に接触する点でのみ円周上の孔から紡出したポリマーの接着を阻害させることで略Ｃ型断面形状の繊維となるものである。
【００１７】
本発明で使用する口金の孔は、紡糸孔１個当たりの円周上に均等配置した複数の吐出孔を有するものであるが、紡糸孔群の配置している円の直径径Ａ＝０．３８〜５２ｍｍ、好ましくは０．４４〜０．５２ｍｍの範囲であることが必要であり、０．３８ｍｍ未満であると円周上に均等配置する孔径が小さくなるため、ポリマー紡出時にポリマー中に含まれる異物により孔詰まりし易くなり、糸切れが多発し安定して製造することが困難となる。一方、０．５２ｍｍ以上になると、得られる繊維の繊度が大きくなるため、繊維構造体形成時の緻密性が悪くなり毛細管現象による吸水効果が乏しくなる。
【００１８】
更に本発明の製法はポリマー紡出時の冷却方法として、紡糸口金直下で冷却筒を使用すること好ましく、冷却筒により３６０℃から中心に向かってエアーを吹き付けることで、図５および図６に示すように、紡糸孔群１個当たりの紡出糸表面に対し、一定方向の安定したエアーが吹き付けられるため、紡糸孔群１個当たりの円周上に均等配置する５〜９個の孔から紡出された糸は、エアーが垂直に接触する点でのみ接着が阻害されることで、略Ｃ型断面が形成されると共に、一つの口金より紡出される全ての糸に対し、安定した冷却を施すことができる。又、冷却時の風速は５０〜１００ｍ／分が好ましく、５０ｍ／分未満であると冷却が不十分となり隣接する紡糸孔から紡出された糸との接着が発生しやすくなり、１００ｍ／分を越えると糸の走行が乱れ糸切れが多発する。一方、その他冷却方法としてＩＣチムニー冷却のように、口金から紡出された糸全体に対して、同一方向のみのエアーによる冷却では、全ての糸に対して均一なエアーがかからないため、冷却が不十分になり略Ｃ型断面を形成することが困難となる。
【００１９】
更に、紡糸孔群１個当たりの円周上に均等配置する孔数は５〜9個、好ましくは６〜８個の範囲であることが必要であり、紡糸孔群１個当たりの円周上に均等配置する孔数は５個未満であれば、略Ｃ型形状を形成することが困難となる。一方、孔数が９個を越えると紡糸孔１個当たりの円周上に収まる孔の径は小さくなるため、異物が詰まりやすくなり、紡糸で糸切れが多発する。
【００２０】
また、本発明の繊維が、より吸水拡散性・速乾性に優れることを特徴とする繊維であるためには、本発明の熱可塑性繊維の表面が親水化されていることが好ましい。
【００２１】
本発明の略Ｃ型断面を有する熱可塑性繊維の表面を親水化する方法としては、どのような方法を用いても構わないが、前加工及び後加工の何れ親水化処理を行ってもよく、これらに限定するものではない。親水化剤についても、ポリエチレングリコール系樹脂剤のような公知の親水化剤を用いればよく、その推奨する濃度で浸漬処理、パディング処理、スプレー処理等の推奨処方を用いて親水化処理を行えばよい。
【００２２】
なお、本発名の熱可塑性繊維は、吸水拡散性・速乾性を必要とされ分野に用いるのが好ましい。具体的な用途としては、不織布、ナプキン、モップや雑巾、タオルやタオルケット、足拭きマット、掛及び敷き布団、衣料用などがある。湿式用不織布用途にも好適である。
【００２３】
本発明でいう優れた吸水拡散性とは、繊維を不織布状等にした場合、その表面に水滴を滴下した時の濡れ部分の広がりが大きいことである。また、本発明でいう優れた速乾性とは、同じく繊維を不織布等にした物を水に浸したのち余分な水分を除去してからの不織布が乾ききる時間が早いことである。これらの現象を判断することにより、本発明の繊維は従来の熱可塑性繊維に比べて優れた吸水拡散性・速乾性を示すことが認められた。
【実施例】
【００２４】
以下実施例により、本発明を具体的に説明する。
【００２５】
（実施例１）
溶融ポリマー密度が１．１８ｇ／ｃｃとなるポリエチレンテレフタレートを図３に示す複数の紡糸吐出孔を円周上に略均等配置した円の直径Ａ＝０．５２ｍｍの紡糸吐出孔１個当たりの円周上に均等配置した孔径０．１５ｍｍの８個の孔を有する口金を用い、紡糸温度２９０℃、吐出量５００ｇ／分、冷却筒風速７０ｍ／分、冷却温度２３℃に各々設定し引き取り速度１２００ｍ／分で紡糸して未延伸糸を得た。
【００２６】
引き続き、得られた未延伸糸を３．５倍で延伸し、けん縮数１３山／２５ｍｍ，けん縮度１３％のけん縮を付与後、繊維表面に親水化剤を０．３％付与し１２０℃で乾燥した。乾燥後、５１ｍｍにカットして、図１に示す略Ｃ型断面ポリエステル繊維を得た。得られた繊維の断面を走査型電子顕微鏡により１０００倍の倍率の断面写真を撮影した。得られた繊維の断面写真を拡大し、図２に示すＳ１とＳ２の重量比率より計算したところ、中空率は２７．８％であった。
【００２７】
このポリエステル繊維を用いて、目標目付１００ｇ／ｍ２，ウォータージェットの水圧９０ｋｇ／ｃｍ２，速度１ｍ／分，ノズル形状：０．１ｍｍφ，０．６ｍｍピッチ，８３４ホール，５００ｍｍ効き幅で両面加工により不織布を作成した。
【００２８】
（１）吸水拡散性
上記で得られた不織布を１０ｃｍ×１０ｃｍにカットし、シャーレ上に中心分を浮かせた状態で置き、その不織布表面に０．１ｃｃのインクを滴下させ、１０分後の拡散面積を測定した。その拡散面積は２７ｃｍ２であり、丸断面の拡散面積４ｃｍ２の７倍、またレーヨンの拡散面積７ｃｍ２の約４倍もの吸水拡散性を有していた。
【００２９】
（２）速乾性
上記で得られた不織布を１０ｃｍ×１０ｃｍにカットし、その不織布を水に１５分間浸漬後、５分間滴り落とした後、２５℃×５０％雰囲気下で放置し、時間と重量を乾ききるまで測定した。その乾燥に要した時間は３０分であり、丸断面の乾燥時間７０分の約０．５倍、またレーヨン１２０分の０．２５倍の速乾性能を有していた。
【産業上の利用可能性】
【００３０】
本発明の略Ｃ型断面熱可塑性繊維は、優れた吸水拡散性・速乾性を有しており、不織布用途でも吸水拡散性・速乾性を必要とする生活資材、衛生材料等幅広い分野に展開することができる。更に、吸水拡散効果は衣料用途における多量発汗時のベタツキ低減効果にも繋がるため、スポーツ衣料・インナー衣料等にも展開することができ、その工業的価値は極めて大である。
【図面の簡単な説明】
【００３１】
【図１】本発明の略Ｃ型断面を有する単糸断面形状の一態様を示す概略図である。
【図２】本発明における中空率の定義を説明するための図である。
【図３】本発明の略Ｃ型断面を有する単糸断面形状を示す概略図である。
【図４】本発明における単糸を製造するための紡糸孔の形状を示す概略図である。
【図５】本発明の製法における冷却筒エアーの吐出方向を示す図である。
【図６】本発明の製法により得られる吐出孔１個当たりの略Ｃ型断面形成のメカニズムを示す図である。
【符号の説明】
【００３２】
ａ：繊維表面の凹部の断面幅
１：紡糸吐出孔群の紡糸吐出孔の孔径
２：吐出孔
３：冷却筒
４：口金
５：エアー
【図１】
2008179928.tif 000003
【図２】
2008179928.tif 000004
【図３】
2008179928.tif 000005
【図４】
2008179928.tif 000006
【図５】
2008179928.tif 000007
【図６】
2008179928.tif 000008